(57)【要約】【課題】  多環式ノルボルネン系重合体の水素化物を効率よく得る製造方法、特に、脂肪族性炭素−炭素二重結合と芳香族環とを有する多環式ノルボルネン系重合体の、脂肪族性炭素−炭素二重結合が選択的に水素化された水素化物の製造に好適な製造方法を提供する。【解決手段】  多環式ノルボルネン系重合体中の脂肪族性炭素−炭素二重結合を、一般式（１）：ＲｕＨＸＬａ（Ｈ２）ｂ（式中、Ｒｕはルテニウム原子を、Ｈは水素原子を、Ｈ２は水素分子を表す。Ｘはハロゲン原子または炭素数１〜２０の炭化水素基を、Ｌはホスフィンまたはヘテロ原子含有カルベン化合物を表す。ａは２または３を、ｂは１または２を表す。２個または３個のＬは同一でも異なっていてもよい。ＸとＬとから選ばれる複数個が互いに結合してキレートを形成していてもよい。）で表されるルテニウムヒドリド錯体を水素化触媒として用いて、水素化する重合体水素化物の製造方法。【選択図】  なし【特許請求の範囲】
【請求項１】
３環以上の多環式ノルボルネン系単量体を重合してなる重合体中の脂肪族性炭素−炭素二重結合を、水素の存在下に、
一般式（１）：ＲｕＨＸＬａ（Ｈ２）ｂ
（式中、Ｒｕはルテニウム原子を表す。Ｈは水素原子を表す。Ｈ２は水素分子を表す。Ｘはハロゲン原子または炭素数１〜２０の一価の炭化水素基を表す。Ｌはホスフィンまたはヘテロ原子含有カルベン化合物を表す。ａは２または３を表し、ｂは１または２を表す。２個または３個のＬは同一でも異なっていてもよい。ＸとＬとから選ばれる複数個が互いに結合してキレートを形成していてもよい。）
で表されるルテニウムヒドリド錯体を水素化触媒として用いて、水素化することを特徴とする重合体水素化物の製造方法。
【請求項２】
前記重合が、開環メタセシス重合である請求項１に記載の製造方法。
【請求項３】
前記水素化触媒が、さらにルイス塩基を含有する請求項１または２に記載の製造方法。
【請求項４】
前記重合体が、芳香族環を有する重合体である請求項１〜３のいずれかに記載の製造方法。
【請求項５】
脂肪族性炭素−炭素二重結合の水素化率が８０％以上であり、芳香族環の水素化率が１％以下である請求項４に記載の製造方法。
【発明の詳細な説明】
【技術分野】
【０００１】
本発明は、重合体水素化物の製造方法に関する。より詳しくは、３環以上の多環式ノルボルネン系単量体を重合してなる重合体中の脂肪族性炭素−炭素二重結合を、特定の水素化触媒を用いて水素化することを特徴とする重合体水素化物の製造方法に関する。
【背景技術】
【０００２】
分子内にノルボルネン環構造を有する単量体、特にノルボルネン環構造以外にさらに１つ以上の環構造を有する３環以上の多環式ノルボルネン系単量体を、重合して得られる重合体（以下、単に「多環式ノルボルネン系重合体」とも言う。）は、透明性、耐熱性、低複屈折、成形加工性等に優れるので、光ディスクや光学レンズ用の材料として好適に用いられている。多環式ノルボルネン系重合体には、開環メタセシス重合体と付加重合体があるが、開環メタセシス重合体は必ず主鎖に炭素−炭素二重結合が存在する。また付加重合体においても、多環式ノルボルネン系単量体としてジシクロペンタジエンなどの付加重合に関与しない二重結合を有する単量体を用いた場合は、得られる重合体の側鎖に炭素−炭素二重結合が含まれる。これらの炭素−炭素二重結合を水素化することにより、重合体の耐熱性、透明性、低吸水性が改良されることが知られている。
【０００３】
しかしながら、多環式ノルボルネン系重合体は主鎖および側鎖に嵩高い環構造を有するため、水素化反応の制御は容易ではなかった。例えば、水素化率を高くする方法としては、（ｉ）水素化触媒の量を増やす、（ｉｉ）水素化反応の温度や水素圧力を上げる、（ｉｉｉ）水素化反応の時間を長くする、などの方法が一般的であるが、（ｉ）の方法では、多量の水素化触媒を用いるために触媒除去工程が煩雑になったり、得られる水素化物中に水素化触媒が残留したりする場合があった。一方、（ｉｉ）や（ｉｉｉ）の方法では異性化反応などの副反応が起こることにより、得られる水素化物の耐熱性が低下したり、水素化物を成形した時に得られる成形体が着色したりする問題があった。
【０００４】
特に、脂肪族性炭素−炭素二重結合と芳香族環とを有する重合体の、脂肪族性炭素−炭素二重結合を選択的に水素化することは困難であった。例えば、芳香族環構造を有するノルボルネン系開環（共）重合体を遷移金属化合物とアルキル金属化合物の組み合わせからなる触媒を用いて水素化する方法が知られている（特許文献１参照）。また、ノルボルネン系開環重合体の水素化触媒として、特定のルテニウム化合物を用いる方法も知られている（特許文献２〜５参照）。しかしこれらの方法は、水素化反応の活性が十分ではなかった。
【０００５】
水素を配位子とするルテニウムヒドリド錯体を用いて、シクロオクテンや２環のノルボルネン系単量体の開環重合体を水素化する方法も知られている（非特許文献１参照）。しかしこの方法で得られる水素化物は、耐熱性が充分ではなかった。
【０００６】
【特許文献１】特開平７−４１５５０号公報
【特許文献２】特開平７−２９２９号公報
【特許文献３】特開平７−１４９８２３号公報
【特許文献４】特開平９−３１１６９号公報
【特許文献５】特開平９−７７８５３号公報
【非特許文献１】Ｏｒｇａｎｏｍｅｔａｌｌｉｃｓ，２００１年，第２０巻，ｐ．５４９５−５４９７
【発明の開示】
【発明が解決しようとする課題】
【０００７】
本発明の目的は、多環式ノルボルネン系重合体の水素化物を効率よく得る製造方法を提供することにある。特に、脂肪族性炭素−炭素二重結合と芳香族環とを有する多環式ノルボルネン系重合体の、脂肪族性炭素−炭素二重結合が選択的に水素化された水素化物の製造に好適な製造方法を提供することにある。
【課題を解決するための手段】
【０００８】
本発明者らは、前記課題を解決すべく鋭意検討の結果、特定のルテニウムヒドリド錯体を水素化触媒として用いることで、多環式ノルボルネン系重合体の水素化物が得られることを見出した。また、この触媒を用いると、脂肪族性炭素−炭素二重結合と芳香族環とを有する多環式ノルボルネン系重合体の、脂肪族性炭素−炭素二重結合を選択的に水素化できることを見出し、これらの知見に基づき本発明を完成するに至った。
【０００９】
かくして本発明によれば、３環以上の多環式ノルボルネン系単量体を重合してなる重合体中の脂肪族性炭素−炭素二重結合を、水素の存在下に、
一般式（１）：ＲｕＨＸＬａ（Ｈ２）ｂ
（式中、Ｒｕはルテニウム原子を表す。Ｈは水素原子を表す。Ｈ２は水素分子を表す。Ｘはハロゲン原子または炭素数１〜２０の一価の炭化水素基を表す。Ｌはホスフィンまたはヘテロ原子含有カルベン化合物を表す。ａは２または３を表し、ｂは１または２を表す。２個または３個のＬは同一でも異なっていてもよい。ＸとＬとから選ばれる複数個が互いに結合してキレートを形成していてもよい。）
で表されるルテニウムヒドリド錯体を水素化触媒として用いて、水素化することを特徴とする重合体水素化物の製造方法が提供される。
前記重合は、開環メタセシス重合であることが好ましい。
前記水素化触媒は、さらにルイス塩基を含有することが好ましい。
また前記重合体は、芳香族環を有する重合体であることが好ましい。
前記芳香族環を有する重合体の、脂肪族性炭素−炭素二重結合の水素化率は８０％以上であり、芳香族環の水素化率が１％以下であることが好ましい。
【発明の効果】
【００１０】
本発明によれば、多環式ノルボルネン系重合体中の脂肪族性炭素−炭素二重結合を効率よく水素化することができる。特に脂肪族性炭素−炭素二重結合と芳香族環とを有する多環式ノルボルネン系重合体の、脂肪族性炭素−炭素二重結合を選択的に水素化することができる。本発明の製造方法で得られる水素化物は、低複屈折かつ高屈折率であり、透明性、耐熱性、成形加工性等に優れるので、光ディスクや光学レンズ用の材料として好適に用いることができる。
【発明を実施するための最良の形態】
【００１１】
本発明の重合体水素化物の製造方法は、３環以上の多環式ノルボルネン系単量体を重合してなる重合体中の脂肪族性炭素−炭素二重結合を、水素の存在下に、
一般式（１）：ＲｕＨＸＬａ（Ｈ２）ｂ
（式中、Ｒｕはルテニウム原子を表す。Ｈは水素原子を表す。Ｈ２は水素分子を表す。Ｘはハロゲン原子または炭素数１〜２０の炭化水素基を表す。Ｌはホスフィンまたはヘテロ原子含有カルベン化合物を表す。ａは２または３を表し、ｂは１または２を表す。２個または３個のＬは同一でも異なっていてもよい。ＸとＬとから選ばれる複数個が互いに結合してキレートを形成していてもよい。）
で表されるルテニウムヒドリド錯体を水素化触媒として用いて、水素化することを特徴とする。
【００１２】
１．多環式ノルボルネン系重合体
本発明に用いる３環以上の多環式ノルボルネン系単量体を重合してなる重合体（多環式ノルボルネン系重合体）は、主鎖、主鎖末端または側鎖に脂肪族性炭素−炭素二重結合を有するものであれば、いずれのものも含まれる。具体的には、３環以上の多環式ノルボルネン系単量体の開環メタセシス重合体および付加重合体を挙げることができる。
【００１３】
３環以上の多環式ノルボルネン系単量体とは、分子内にノルボルネン環構造を有し、かつノルボルネン環以外に１つ以上の環を有する単量体（以下、単に「多環式ノルボルネン系単量体」とも言う。）である。多環式ノルボルネン系単量体としては、例えば、ノルボルネン環と縮合している１つ以上の炭化水素環を有する単量体が挙げられる。ノルボルネン環と縮合している１つ以上の炭化水素環を有する単量体としては、下記一般式（２）で表される単量体（ａ）および下記一般式（３）で表される単量体（ｂ）が挙げられる。
【００１４】
【化１】
2006063141.tif 000002
【００１５】
式中、Ｒ１とＲ２は水素原子；ハロゲン原子；置換基を有していてもよい炭素数１〜２０の炭化水素基；またはケイ素原子、酸素原子もしくは窒素原子を含む置換基；を表し、それぞれ同一でも異なっていてもよく、互いに結合して環を形成していてもよい。Ｒ３は置換基を有していてもよい炭素数１〜２０の二価の炭化水素基である。
【００１６】
単量体（ａ）の具体例としては、ジシクロペンタジエン、メチルジシクロペンタジエン、トリシクロ［５．２．１．０２，６］デカ−８−エンなどが挙げられる。また、テトラシクロ［９．２．１．０２，１０．０３，８］テトラデカ−３，５，７，１２−テトラエン（１，４−メタノ−１，４，４ａ，９ａ−テトラヒドロ−９Ｈ−フルオレンともいう）、テトラシクロ［１０．２．１．０２，１１．０４，９］ペンタデカ−４，６，８，１３−テトラエン（１，４−メタノ−１，４，４ａ，９，９ａ，１０−ヘキサヒドロアントラセンともいう）、などの芳香環を有するノルボルネン誘導体も挙げられる。
【００１７】
【化２】
2006063141.tif 000003
【００１８】
式中、Ｒ４〜Ｒ７は水素原子；ハロゲン原子；置換基を有していてもよい炭素数１〜２０の炭化水素基；またはケイ素原子、酸素原子もしくは窒素原子を含む置換基；を表し、それぞれ同一でも異なっていてもよく、Ｒ４とＲ６は互いに結合して環を形成していてもよい。ｍは１または２である。
【００１９】
一般式（３）で表される単量体としては、ｍが１であってテトラシクロドデセン環を有する化合物であるテトラシクロドデセン類、およびｍが２であってヘキサシクロヘプタデセン環を有する化合物であるヘキサシクロヘプタデセン類が挙げられる。
テトラシクロドデセン類の具体例としては、テトラシクロドデセン、８−メチルテトラシクロドデセン、８−エチルテトラシクロドデセン、８−シクロヘキシルテトラシクロドデセン、８−シクロペンチルテトラシクロドデセンなどの無置換または置換基としてアルキル基を有するテトラシクロドデセン類；８−メチリデンテトラシクロドデセン、８−エチリデンテトラシクロドデセン、８−ビニルテトラシクロドデセン、８−プロペニルテトラシクロドデセン、８−シクロヘキセニルテトラシクロドデセン、８−シクロペンテニルテトラシクロドデセンなどの環外に二重結合を有するテトラシクロドデセン類；８−フェニルテトラシクロドデセンなどの芳香環を有するテトラシクロドデセン類；８−メトキシカルボニルテトラシクロドデセン、８−メチル−８−メトキシカルボニルテトラシクロドデセン、８−ヒドロキシメチルテトラシクロドデセン、８−カルボキシテトラシクロドデセン、テトラシクロドデセン−８，９−ジカルボン酸などの酸素原子を含む置換基を有するテトラシクロドデセン類；８−シアノテトラシクロドデセンなどの窒素原子を含む置換基を有するテトラシクロドデセン類；８−クロロテトラシクロドデセンなどのハロゲン原子を含む置換基を有するテトラシクロドデセン類；８−トリメトキシシリルテトラシクロドデセンなどのケイ素原子を含む置換基を有するテトラシクロドデセン類などが挙げられる。
【００２０】
ヘキサシクロヘプタデセン類の具体例としては、ヘキサシクロヘプタデセン、１２−メチルヘキサシクロヘプタデセン、１２−エチルヘキサシクロヘプタデセン、１２−シクロヘキシルヘキサシクロヘプタデセン、１２−シクロペンチルヘキサシクロヘプタデセンなどの無置換または置換基としてアルキル基を有するヘキサシクロヘプタデセン類；１２−メチリデンヘキサシクロヘプタデセン、１２−エチリデンヘキサシクロヘプタデセン、１２−ビニルヘキサシクロヘプタデセン、１２−プロペニルヘキサシクロヘプタデセン、１２−シクロヘキセニルヘキサシクロヘプタデセン、１２−シクロペンテニルヘキサシクロヘプタデセンなどの環外に二重結合を有するヘキサシクロヘプタデセン類；１２−フェニルヘキサシクロヘプタデセンなどの芳香環を有するヘキサシクロヘプタデセン類；１２−メトキシカルボニルヘキサシクロヘプタデセン、１２−メチル−１２−メトキシカルボニルヘキサシクロヘプタデセン、１２−ヒドロキシメチルヘキサシクロヘプタデセン、１２−カルボキシヘキサシクロヘプタデセン、ヘキサシクロヘプタデセン１２，１３−ジカルボン酸などの酸素原子を含む置換基を有するヘキサシクロヘプタデセン類；１２−シアノヘキサシクロヘプタデセンなどの窒素原子を含む置換基を有するヘキサシクロヘプタデセン類；１２−クロロヘキサシクロヘプタデセンなどのハロゲン原子を含む置換基を有するヘキサシクロヘプタデセン類；１２−トリメトキシシリルヘキサシクロヘプタデセンなどのケイ素原子を含む置換基を有するヘキサシクロヘプタデセン類などが挙げられる。
【００２１】
また、単量体（ｂ）として、後述するノルボルネン環と縮合していない１つ以上の炭化水素環を有する単量体（ｃ）またはノルボルネン環以外にヘテロ環を有する単量体（ｄ）と、シクロペンタジエンとのディールズ・アルダー付加体も挙げることができる。
【００２２】
多環式ノルボルネン系単量体としては、５−フェニルノルボルネン、５−シクロヘキシルノルボルネン、５−シクロペンチルノルボルネン、５−シクロヘキセニルノルボルネン、および５−シクロペンテニルノルボルネンなどの、ノルボルネン環と縮合していない１つ以上の炭化水素環を有する単量体（ｃ）も挙げることができる。
【００２３】
さらに、多環式ノルボルネン系単量体として、ノルボルネン−５，６−ジカルボン酸無水物、５−ノルボルネン−２，３−（Ｎ−フェニル）カルボジイミドなどの、ノルボルネン環以外にヘテロ環を有する単量体（ｄ）も挙げられる。
【００２４】
本発明に用いる多環式ノルボルネン系重合体は、多環式ノルボルネン系単量体以外の単量体を共重合したものであってもよい。多環式ノルボルネン系単量体以外の単量体としては、２環のノルボルネン系単量体、または単環の環状オレフィン類が挙げられる。また、重合体を付加重合で得る場合は、非環状のオレフィン類も単量体として用いることができる。
【００２５】
２環のノルボルネン系単量体の具体例としては、ノルボルネン、５−メチルノルボルネン、５−エチルノルボルネン、５−ブチルノルボルネン、５−ヘキシルノルボルネン、５−デシルノルボルネンなどの無置換または置換基としてアルキル基を有するノルボルネン類；５−エチリデンノルボルネン、５−ビニルノルボルネン、５−プロペニルノルボルネンなどのアルケニル基を有するノルボルネン類；５−メトキシカルボニルノルボルネン、５−エトキシカルボニルノルボルネン、５−メチル−５−メトキシカルボニルノルボルネン、５−メチル−５−エトキシカルボニルノルボルネン、ノルボルネニル−２−メチルプロピオネイト、ノルボルネニル−２−メチルオクタネイト、５−ヒドロキシメチルノルボルネン、５，６−ジ（ヒドロキシメチル）ノルボルネン、５，５−ジ（ヒドロキシメチル）ノルボルネン、５−ヒドロキシ−ｉ−プロピルノルボルネン、５，６−ジカルボキシノルボルネン、５−メトキシカルボニル−６−カルボキシノルボルネン、などの酸素原子を含む極性基を有するノルボルネン類；５−シアノノルボルネンなどの窒素原子を含む極性基を有するノルボルネン類；などが挙げられる。
【００２６】
単環の環状オレフィン類は、炭素数４〜２０の環状オレフィン又はジオレフィンとこれらの置換体であり、好ましくは炭素数４〜１０の環状オレフィン又はジオレフィンとこれらの誘導体である。
【００２７】
単環の環状オレフィン類又はジオレフィン類の具体例としては、シクロブテン、シクロペンテン、メチルシクロペンテン、シクロヘキセン、メチルシクロヘキセン、シクロヘプテン、シクロオクテンなどの単環の環状オレフィン系単量体；シクロヘキサジエン、メチルシクロヘキサジエン、シクロオクタジエン、メチルシクロオクタジエン、フェニルシクロオクタジエンなどの環状ジオレフィン系単量体；などが挙げられる。
【００２８】
非環状のオレフィン類としては、エチレン、プロピレン、１−ブテン、１−ヘキセンなどのα−オレフィン；ブタジエン、イソプレンなどの共役ジオレフィン；スチレンなどの芳香族ビニル化合物；などが挙げられる。
【００２９】
全単量体中の多環式ノルボルネン系単量体の量は、好ましくは２０モル％以上、より好ましくは３０モル％以上、特に好ましくは５０モル％以上である。
【００３０】
上記の単量体を、公知の方法により開環メタセシス重合または付加重合して多環式ノルボルネン系重合体が得られる。
例えば、開環メタセシス重合は、チタン、モリブデン、タングステンなどのハロゲン化物と有機アルミニウムや有機スズなどの助触媒とからなるチーグラー系触媒や、三塩化ルテニウムなどの貴金属触媒を用いて行うことができる。また、シュロック触媒と呼ばれるモリブデンイミド錯体やグラブス触媒と呼ばれるルテニウムカルベン錯体を触媒として用いることもできる。
付加重合は、多環式ノルボルネン系単量体とエチレンとの共重合には、バナジウムオキシトリクロリド／エチルアルミニウムセスキクロリドなどのバナジウム系のチーグラー・ナッタ触媒；チタノセン、ジルコノセンなどのメタロセン触媒；ニッケル、パラジウム、コバルト、鉄、チタン、ジルコニウムなどの化合物からなるいわゆるポスト・メタロセン触媒；を用いることができる。また、多環式ノルボルネン系単量体のビニル付加重合には、ニッケル化合物と有機アルミニウムからなる触媒系やアリルパラジウム錯体が用いられる。
【００３１】
本発明の重合体水素化物の製造方法は、多環式ノルボルネン系重合体が、芳香族環を有する単量体を重合してなる場合に好適である。本発明の製造方法によれば、多環式ノルボルネン系重合体が芳香族環を有する単量体を重合してなる場合、芳香族環構造を保存したまま、重合体中の脂肪族性炭素−炭素二重結合を選択的に水素化することができる。重合体中の脂肪族性炭素−炭素二重結合を選択的に水素化することで、芳香族環を有する重合体の高い屈折率を維持しつつ、耐熱性、透明性および低吸水性等を高めることができる。
【００３２】
芳香族環を有する多環式ノルボルネン系単量体の具体例は、前記単量体（ａ）としてはテトラシクロ［９．２．１．０２，１０．０３，８］テトラデカ−３，５，７，１２−テトラエンや、テトラシクロ［１０．２．１．０２，１１．０４，９］ペンタデカ−４，６，８，１３−テトラエンなどが挙げられる。前記単量体（ｂ）としては８−フェニルテトラシクロドデセンや、１２−フェニルヘキサシクロヘプタデセンなどが挙げられる。前記単量体（ｃ）としては５−フェニルノルボルネンなどが挙げられる。前記単量体（ｄ）としては５−ノルボルネン−２，３−（Ｎ−フェニル）カルボジイミドなどが挙げられる。また、多環式ノルボルネン系単量体以外の芳香族環を有する単量体としては、スチレンや、フェニルシクロオクタジエンなどが挙げられる。
【００３３】
本発明に用いられる多環式ノルボルネン系重合体の重合平均分子量は、ゲルパーミエーションクロマトグラフィーで測定したポリスチレン換算値で、通常１，０００〜１，０００，０００、好ましくは１０，０００〜５００，０００である。
【００３４】
２．水素化触媒
本発明の製造方法では、一般式（１）：ＲｕＨＸＬａ（Ｈ２）ｂで表されるルテニウムヒドリド錯体を水素化触媒として用いる。
【００３５】
式中、Ｘは、ハロゲン原子または炭素数１〜２０の一価の炭化水素基を表す。ハロゲン原子の具体例としては、フッ素原子、塩素原子、臭素原子およびヨウ素原子が挙げられる。炭素数１〜２０の一価の炭化水素基としては、エチル基、イソプロピル基などのアルキル基；プロペニル基、ブテニル基などのアルケニル基；およびフェニル基、クロロフェニル基などのアリール基；が挙げられる。
【００３６】
Ｌは、ホスフィンまたはヘテロ原子含有カルベン化合物を表す。ホスフィンは、一般式（４）：ＰＲ８Ｒ９Ｒ１０、または一般式（５）：Ｒ１１Ｒ１２Ｐ−Ｒ１５−ＰＲ１３Ｒ１４で表される化合物である。
【００３７】
一般式（４）および一般式（５）において、Ｒ８〜Ｒ１４は、アルキル基、アルケニル基、アリール基またはを表し、それぞれ同一でも異なっていてもよく、また、置換基を有していてもよい。Ｒ１５はアルキレン基を表す。
【００３８】
一般式（４）で表されるホスフィンの具体例としては、トリイソプロピルホスフィン、トリブチルホスフィン、トリオクチルホスフィン、トリシクロヘキシルホスフィン、トリフェニルホスフィン、トリベンジルホスフィン、ジシクロヘキシルフェニルホスフィン、ジフェニルシクロヘキシルホスフィン、トリス−４−メトキシフェニルホスフィン、およびトリス−４−クロロフェニルホスフィンなどを挙げることができる。一般式（５）で表されるホスフィンの具体例としては、１，２−ビス（ジフェニルホスフィノ）エタン、１，３−ビス（ジフェニルホスフィノ）プロパン、１，４−ビス（ジフェニルホスフィノ）ブタン、および１，４−ビス（ジシクロヘキシルホスフィノ）ブタンなどを挙げることができる。
【００３９】
カルベン化合物とは、メチレン遊離基を有する化合物の総称であり、（＞Ｃ：）で表されるような電荷のない２価の炭素原子（カルベン炭素）を持つ化合物のことである。一般にカルベンは、反応中に生じる不安定な中間体として存在するが、ヘテロ原子を有すると比較的安定なカルベン化合物として単離できる。ヘテロ原子とは、周期律表第１５族及び第１６族の原子を意味し、具体的には、Ｎ、Ｏ、Ｐ、Ｓ、Ａｓ、Ｓｅ原子等を挙げることができる。これらの中でも、安定なカルベン化合物が得られる観点から、Ｎ、Ｏ、Ｐ、Ｓ原子等が好ましく、Ｎ原子が特に好ましい。
ヘテロ原子含有カルベン化合物は、カルベン炭素の両側にヘテロ原子が隣接して結合していることが好ましく、さらにカルベン炭素原子とその両側のヘテロ原子とを含むヘテロ環が構成されているものがより好ましい。また、カルベン炭素に隣接するヘテロ原子には嵩高い置換基を有していることが好ましい。
【００４０】
ヘテロ原子含有カルベン化合物の例としては、下記の一般式（６）で示されるＮ，Ｎ−ジ置換イミダゾリン−２−イリデン、および一般式（７）で示されるＮ，Ｎ−ジ置換イミダゾリジン−２−イリデンを挙げることができる。
【００４１】
【化３】
2006063141.tif 000004
【００４２】
式中、Ｒ１６〜Ｒ１９は、それぞれ独立して水素原子、ハロゲン原子、又は酸素原子、窒素原子、硫黄原子、リン原子若しくはケイ素原子を含んでもよい炭素数１〜２０の炭化水素基を表す。また、Ｒ１６〜Ｒ１９は、互いに結合して環を形成していてもよい。
【００４３】
【化４】
2006063141.tif 000005
【００４４】
式中、Ｒ２０〜Ｒ２５は、それぞれ独立して水素原子、ハロゲン原子、又は酸素原子、窒素原子、硫黄原子、リン原子若しくはケイ素原子を含んでもよい炭素数１〜２０の炭化水素基を表す。また、Ｒ２０〜Ｒ２５は、互いに結合して環を形成していてもよい。
【００４５】
好ましいヘテロ原子含有カルベン化合物の具体例としては、１，３−ジイソプロピル−４−イミダゾリン−２−イリデン、１，３−ジシクロヘキシル−４−イミダゾリン−２−イリデン、１，３−ジ（メチルフェニル）−４−イミダゾリン−２−イリデン、１，３−ジ（メチルナフチル）−４−イミダゾリン−２−イリデン、１，３−ジメシチル−４−イミダゾリン−２−イリデン、１，３−ジメシチル−４，５−ジクロロ−４−イミダゾリン−２−イリデン、１，３−ジメシチル−４，５−ジブロモ−４−イミダゾリン−２−イリデン、１，３−ジアダマンチル−４−イミダゾリン−２−イリデン、１，３−ジフェニル−４−イミダゾリン−２−イリデン、１，３，４，５−テトラメチル−４−イミダゾリン−２−イリデン、および１，３，４，５−テトラフェニル−４−イミダゾリン−２−イリデンなどの一般式（６）で表される化合物；
１，３−ジイソプロピルイミダゾリジン−２−イリデン、１，３−ジシクロヘキシルイミダゾリジン−２−イリデン、１，３−ジ（メチルフェニル）イミダゾリジン−２−イリデン、１，３−ジ（メチルナフチル）イミダゾリジン−２−イリデン、１，３−ジメシチルイミダゾリジン−２−イリデン、１，３−ジアダマンチルイミダゾリジン−２−イリデン、１，３−ジフェニルイミダゾリジン−２−イリデン、および１，３，４，５−テトラメチルイミダゾリジン−２−イリデンなどの一般式（７）で表される化合物；が挙げられる。
【００４６】
また、前記式（６）及び式（７）で示される化合物のほかに、１，３，４−トリフェニル−２，３，４，５−テトラヒドロ−１Ｈ−１，２，４−トリアゾール−５−イリデン、１，３−ジシクロヘキシルヘキサヒドロピリミジン−２−イリデン、Ｎ，Ｎ，Ｎ’，Ｎ’−テトライソプロピルホルムアミジニリデン、１，３，４−トリフェニル−４，５−ジヒドロ−１Ｈ−１，２，４−トリアゾール−５−イリデン、３−（２，６−ジイソプロピルフェニル）−２，３−ジヒドロチアゾール−２−イリデン等のヘテロ原子含有カルベン化合物も好適に用いることができる。
【００４７】
本発明に使用される水素化触媒の具体例としては、
｛ビス（トリシクロヘキシルホスフィン）｝ルテニウム（水素）（ヒドリド）（クロリド）、｛ビス（トリシクロヘキシルホスフィン）｝ルテニウム｛ビス（水素）｝（ヒドリド）（クロリド）、｛ビス（トリイソプロピルホスフィン）｝ルテニウム（水素）（ヒドリド）（ヨード）などの２つまたは３つのホスフィンが配位したルテニウムヒドリド錯体；
（１，３−ジメシチルイミダゾリジン−２−イリデン）（トリシクロヘキシルホスフィン）ルテニウム（水素）（ヒドリド）（クロリド）、（１，３−ジメシチルイミダゾリン−２−イリデン）（トリシクロヘキシルホスフィン）ルテニウム（水素）（ヒドリド）（クロリド）、（１，３−ジメシチルイミダゾリジン−２−イリデン）（トリフェニルホスフィン）ルテニウム（水素）（ヒドリド）（クロリド）、および（１，３−ジメシチルイミダゾリン−２−イリデン）（トリフェニルホスフィン）ルテニウム（水素）（ヒドリド）（クロリド）などのヘテロ原子含有カルベン化合物とホスフィンが配位したルテニウムヒドリド錯体；
を挙げることができる。
【００４８】
一般式（１）で示されるルテニウムヒドリド錯体は、公知の方法、例えば、Ｏｒｇａｎｏｍｅｔａｌｌｉｃｓ，１９９４年，第１３巻，ｐ．３８００−３８０４；Ｉｎｏｒｇａｎｉｃ  Ｃｈｅｍｉｓｔｒｙ，１９９５年，第３４巻，ｐ．２４７０−２４７２；およびＷＯ０２／０７９２０８号公報に記載されている方法と同様にして、製造することができる。
【００４９】
上記のルテニウムヒドリド錯体は、単独で水素化触媒として用いることもできるが、添加剤としてルイス塩基を併用することが好ましい。ルイス塩基を併用することにより、水素化反応を促進することができる。ルイス塩基としては、トリエチルアミンなどのアミン類；ピリジン、ルチジンなどのピリジン類；Ｎ，Ｎ−ジメチルアセトアミドなどのアミド類；酢酸エチルなどのエステル類；ジエチルエーテル、テトラヒドロフランなどのエーテル類；メチルスルフィドなどのスルフィド類；トリフェニルホスフィンなどのホスフィン類；などを用いることができる。
【００５０】
用いるルイス塩基の量は、ルテニウム金属に対して、通常０．１モル等量〜１，０００モル等量、好ましくは、０．５モル等量〜２００モル等、より好ましくは、１モル等量〜１００モル等量である。
ルイス塩基を添加する方法は特に限定されず、多環式ノルボルネン系重合体溶液にルテニウムヒドリド錯体を加え、次いでルイス塩基を加える方法；多環式ノルボルネン系重合体溶液にルイス塩基を加え、次いでルテニウムヒドリド錯体を加える方法；および、ルテニウムヒドリド錯体とルイス塩基とを溶媒中で混合したものをノルボルネン系重合体中に添加する方法；などが挙げられる。
【００５１】
３．水素化
本発明の製造方法では、多環式ノルボルネン系重合体中の脂肪族性炭素−炭素二重結合を、水素の存在下に、上記の水素化触媒を用いて水素化する。
【００５２】
水素化は、通常、溶媒中で行う。使用する溶媒は多環式ノルボルネン系重合体の溶解性により適宜選択できるが、上記のルテニウムヒドリド錯体は極性溶媒中でも安定であるので、非極性溶媒のみならず極性溶媒も用いることができる。
【００５３】
非極性溶媒としては、例えば、ｎ−ペンタン、ｎ−ヘキサン、ｎ−ヘプタン等の鎖状脂肪族炭化水素；シクロペンタン、シクロヘキサン、メチルシクロヘキサン、ジメチルシクロヘキサン、トリメチルシクロヘキサン、エチルシクロヘキサン、ジエチルシクロヘキサン、デカヒドロナフタレン、ビシクロヘプタン、トリシクロデカン、シクロオクタン等の脂環式炭化水素；ベンゼン、トルエン、キシレン、テトラヒドロナフタレン等の芳香族炭化水素；等を用いることができる。また極性溶媒としては、例えば、ニトロメタン、ニトロベンゼン等のニトロ化合物；アセトニトリル、ベンゾニトリル等のニトリル化合物；ジエチルエーテル、テトラヒドロフラン等のエーテル類；メタノール、エタノール、ｎ−プロピルアルコール、イソプロピルアルコール、ｎ−ブチルアルコール、ｔ−ブチルアルコール等のアルコール類；水等を用いることができる。これらの中でも、工業的に汎用される鎖状脂肪族炭化水素、脂環式炭化水素、芳香族炭化水素、エーテル類、アルコール類、水の使用が好ましい。
【００５４】
水素化反応において、多環式ノルボルネン系重合体と溶媒との混合割合は特に限定されないが、反応溶液中の重合体濃度は、通常１〜７０重量％、好ましくは２〜６０重量％、より好ましくは５〜５０重量％の範囲である。重合体濃度が１重量％未満の場合は生産性が低く、７０重量％を超えると粘度が高くて取り扱いが困難になる場合がある。
【００５５】
水素化反応は多環式ノルボルネン系重合体と水素化触媒とを水素の存在下で混合することにより開始させることができる。多環式ノルボルネン系重合体に対するルテニウムヒドリド錯体の使用量は特に限定されないが、（触媒中の金属ルテニウム）：（ノルボルネン系重合体中の脂肪族性炭素−炭素二重結合の数）のモル比で表すと、通常１：１００〜１：２，０００，０００、好ましくは１：５００〜１，０００，０００、より好ましくは１：１，０００〜１：５００，０００の範囲である。使用する触媒量が多すぎると触媒除去が困難となる一方で、触媒量が少なすぎる場合には十分な反応活性が得られなくなる。
【００５６】
水素化反応における水素の圧力は、通常１０ＭＰａ以下、好ましくは０．０１〜８ＭＰａ、より好ましくは０．０５〜６ＭＰａである。水素化反応の反応温度は通常０℃〜２５０℃の範囲、好ましくは、５０〜２００℃である。反応温度が低すぎると反応速度が遅くなる一方で、反応温度が高すぎる場合にはルテニウムヒドリド錯体が分解するおそれがある。反応時間は通常１分間〜１週間の範囲、好ましくは、１０分〜２０時間である。
【００５７】
本発明の製造方法によれば、多環式ノルボルネン系重合体中の脂肪族性炭素−炭素二重結合を効率的に水素化することができる。脂肪族性炭素−炭素二重結合の水素化率は、好ましくは８０％以上、より好ましくは９０％以上である。また、本発明の製造方法によれば、前記重合体が、芳香族環を有する単量体を重合してなる繰り返し単位を有する重合体である場合は、芳香族環を保存したまま、脂肪族性炭素−炭素二重結合を選択的に水素化することができる。芳香族環の水素化率は、好ましくは１％以下である。
【実施例】
【００５８】
以下、実施例および比較例により本発明をさらに具体的に説明するが、本発明はこれらの実施例に限定されるものではない。なお、実施例および比較例における部および％は、特に断りのない限り重量基準である。
【００５９】
（１）重合体および重合体水素化物の数平均分子量（Ｍｎ）および重量平均分子量（Ｍｗ）は、テトラヒドロフランを溶媒とするゲル・パーミエーション・クロマトグラフィー（ＧＰＣ、東ソー（株）製、ＨＬＣ−８０２０）によるポリスチレン換算値として測定した。
（２）重合体の炭素−炭素二重結合の水素化率は、１Ｈ−ＮＭＲ測定により求めた。
（３）重合体の共重合比は、１Ｈ−ＮＭＲ測定により求めた。
（４）重合体水素化物のガラス転移温度（Ｔｇ）は、示差走査熱量計を用いて、１０℃／分で昇温して測定した。
【００６０】
製造例１：開環メタセシス重合体の合成
窒素で置換した１リットルのフラスコに、多環式ノルボルネン系単量体である１，４−メタノ−１，４，４ａ，９ａ−テトラヒドロフルオレン５０部とトルエン１００部を加え、分子量調整剤として１−ヘキセンの２５％トルエン溶液２．１部を添加した。この溶液に重合触媒としてテトラブチルスズの１０％トルエン溶液１．３部、ジブチルエーテルの３０％トルエン溶液０．１６部および六塩化タングステンの０．７５％トルエン溶液１０部を添加し、７０℃で１時間撹拌して重合を行った。この重合反応液を多量のメタノール中に注いで重合体を析出させて回収し、減圧乾燥した。得られた開環メタセシス重合体のＭｎは１６，９００、Ｍｗは３９，１００であった。
【００６１】
実施例１：開環メタセシス重合体の水素化
製造例１で得た開環メタセシス重合体１０部をトルエン３５部に溶解し、攪拌機付きオートクレーブに供給した。この溶液に、Ｏｒｇａｎｏｍｅｔａｌｌｉｃｓ，１９９４年，第１３巻，ｐ．３８００−３８０４に記載の方法で合成した｛ビス（トリシクロヘキシルホスフィン）｝ルテニウム（水素）（ヒドリド）（クロリド）０．００３部をトルエン５部に溶解した触媒溶液を添加して、水素圧力４ＭＰａ、１５０℃で６時間水素化反応を行った。得られた開環メタセシス重合体水素化物において、芳香族性炭素−炭素二重結合は１００％保存され、重合体主鎖中の脂肪族性炭素−炭素二重結合の水素化率は９５％であった。開環メタセシス重合体水素化物のＭｎは１７，２００、Ｍｗは４１，２００で、Ｔｇは１３８℃であった。
【００６２】
比較例１：開環メタセシス重合体の水素化
｛ビス（トリシクロヘキシルホスフィン）｝ルテニウム（水素）（ヒドリド）（クロリド）０．００３部に代えて、｛トリス（トリフェニルホスフィン）｝ルテニウム（カルボニル）ジヒドリド０．００４部を用いた以外は、実施例１と同様にして水素化反応を行った。得られた開環メタセシス重合体水素化物において、芳香族性炭素−炭素二重結合は１００％保存されていたが、重合体主鎖中の脂肪族性炭素−炭素二重結合の水素化率は３５％であった。
【００６３】
実施例２：開環メタセシス重合体の水素化
触媒溶液にビス（トリシクロヘキシルホスフィン）｝ルテニウム（水素）（ヒドリド）（クロリド）に対して１０モル等量のピリジンを加えた以外は実施例１と同様にして水素化反応を行った。得られた開環メタセシス重合体水素化物において、芳香族性炭素−炭素二重結合は１００％保存され、重合体主鎖中の脂肪族性炭素−炭素二重結合の水素化率は９９％であった。開環メタセシス重合体水素化物のＭｎは１７，３００、Ｍｗは４１，５００で、Ｔｇは１３９℃であった。
【００６４】
製造例２：開環メタセシス重合体の合成
多環式ノルボルネン系単量体である１，４−メタノ−１，４，４ａ，９ａ−テトラヒドロフルオレンを２環のノルボルネン系単量体である５−エチリデン−２−ノルボルネンに代えた以外は、製造例１と同様にして重合した。得られた開環メタセシス重合体のＭｎは１２，７００、Ｍｗは２８，６００であった。
【００６５】
比較例２：開環メタセシス重合体の水素化
製造例２の開環メタセシス重合体を用いた以外は、実施例２と同様にして水素化反応を行った。得られた開環メタセシス重合体水素化物の水素化率は９９％以上であった。開環メタセシス重合体水素化物のＭｎは１３，１００、Ｍｗは２８，９００で、Ｔｇが−４０℃であった。
【００６６】
製造例３：付加重合体の合成
攪拌機付きガラス反応器に、Ｐｄ（Ｐｈ）（Ｉ）（ＰＰｈ３）２０．１部を加え、続いてジクロロメタン５０部及びシクロヘキサン２００部を加え溶解した。ここに、多環式ノルボルネン系単量体であるジシクロペンタジエン（ＤＣＰ）９．２部と、２−ヘキシル−５−ノルボルネン（ＨＮＢ）１５．８部とを加え、−１０℃に冷却した。続いて、アルミニウム分が９．１％であるメチルアルミノキサン／トルエン溶液２２．４部を添加して−１０℃から０℃の温度範囲で２０分攪拌した後、室温に上げて３時間重合反応を行った。反応終了後、重合反応液を多量の塩酸酸性イソプロパノールに注いで重合体を完全に析出させ、濾別洗浄後、８０℃で２０時間減圧乾燥した。得られた付加重合体の収量は２２．９部で、Ｍｎは６３，９００、Ｍｗは１８２，３００であった。重合体中のＤＣＰ／ＨＮＢ組成比は、モル比で６８／３２であった。
【００６７】
実施例３：付加重合体の水素化
製造例１で得た開環メタセシス重合体１０部に代えて製造例２で得た付加重合体１０部を用いた以外は、実施例１と同様にして水素化反応を行った。得られた付加重合体水素化物において、ＤＣＰ由来の側鎖の脂肪族性炭素−炭素二重結合の水素化率は９９％以上であった。付加重合体水素化物のＭｎは６８，４００、Ｍｗは１８４，２００であった。
【００６８】
上記実施例より明らかなように、本発明の製造方法によれば、多環式ノルボルネン系単量体の開環メタセシス重合体および付加重合体の脂肪族性炭素−炭素二重結合を、高効率で水素化することができる（実施例１〜３）。特に脂肪族性炭素−炭素二重結合と芳香族性炭素−炭素二重結合とを有する重合体の、脂肪族性炭素−炭素二重結合のみを選択的に水素化でき、耐熱性の高い重合体水素化物を得ることができる（実施例１，２）。